(57)【要約】【課題】ポリオレフィン樹脂と有機繊維が均一に混合され、ポリオレフィン樹脂と有機繊維が分離することなく複合化された状態を維持できる有機繊維含有ポリオレフィン樹脂複合体を簡便に製造する。【解決手段】有機繊維を水に加え、有機繊維が開繊するまで水中で有機繊維を攪拌し、有機繊維が開繊した後、ポリオレフィン樹脂を加えて更に攪拌し、乾燥する有機繊維含有ポリオレフィン樹脂複合体の製造方法。好ましくは、前記水に、更に糖類を１〜４０重量部加えて、有機繊維が開繊するまで攪拌する（ただし、水の重量を１００重量部とする）有機繊維含有ポリオレフィン樹脂複合体の製造方法。【選択図】          なし【特許請求の範囲】
【請求項１】
有機繊維を水に加え、有機繊維が開繊するまで水中で有機繊維を攪拌し、有機繊維が開繊した後、ポリオレフィン樹脂を加えて更に攪拌し、乾燥する有機繊維含有ポリオレフィン樹脂複合体の製造方法。
【請求項２】
ポリオレフィン樹脂が、ＪＩＳ  Ｚ８８０１に規定された目開き１．７ｍｍの篩を通過するポリオレフィン樹脂パウダーである請求項１記載の有機繊維含有ポリオレフィン樹脂複合体の製造方法。
【請求項３】
有機繊維が水溶性バインダーで収束されたものである請求項１または２記載の有機繊維含有ポリオレフィン樹脂複合体の製造方法。
【請求項４】
前記水に、更に糖類を１〜４０重量部加えて、有機繊維が開繊するまで攪拌する（ただし、水の重量を１００重量部とする）請求項１〜３いずれか一項に記載の有機繊維含有ポリオレフィン樹脂複合体の製造方法。
【発明の詳細な説明】
【技術分野】
【０００１】
本発明は、有機繊維含有ポリオレフィン樹脂複合体の製造方法に関するものである。
【背景技術】
【０００２】
従来から、ポリオレフィン樹脂の機械的強度を改良する手段として、ガラス繊維を含有するポリオレフィン樹脂組成物が知られている。近年では、ガラス繊維の替わりに有機繊維を含有するポリオレフィン樹脂組成物についても検討されている。
【０００３】
ポリオレフィン樹脂と有機繊維を混合して樹脂組成物を製造する方法としては、例えば特許文献１には、天然繊維と樹脂粉末を気流中で混合する方法が記載されており、特許文献２および特許文献３には、回転羽根を有するミキサーで有機繊維と樹脂を混合する方法が記載されている。
【先行技術文献】
【特許文献】
【０００４】
【特許文献１】特開平８−１１１３１号公報
【特許文献２】特開２００７−８４７１３号公報
【特許文献３】特開２０１０−５９２６３号公報
【発明の概要】
【発明が解決しようとする課題】
【０００５】
しかし、上記の公報等に記載されている樹脂組成物は、ポリオレフィン樹脂と有機繊維が均一に混合されても、複合化された状態を維持できず、ポリオレフィン樹脂と有機繊維が分離してしまうことがあった。
かかる状況の下、本発明の目的は、ポリオレフィン樹脂と有機繊維が均一に混合され、ポリオレフィン樹脂と有機繊維が分離することなく複合化された状態を維持できる有機繊維含有ポリオレフィン樹脂複合体を簡便に製造する方法を提供することにある。
【課題を解決するための手段】
【０００６】
本発明者は、かかる実状に鑑み、鋭意検討の結果、本発明が、上記の課題を解決できることを見出し、本発明を完成させるに至った。
すなわち、本発明は、有機繊維を水に加え、有機繊維が開繊するまで水中で有機繊維を攪拌し、有機繊維が開繊した後、ポリオレフィン樹脂を加えて更に攪拌し、乾燥する有機繊維含有ポリオレフィン樹脂複合体の製造方法にかかるものである。
【発明の効果】
【０００７】
本発明によれば、ポリオレフィン樹脂と有機繊維が均一に混合され、ポリオレフィン樹脂と有機繊維が分離することなく複合化された状態を維持できる有機繊維含有ポリオレフィン樹脂複合体を簡便に製造することができる。
【発明を実施するための形態】
【０００８】
〔有機繊維〕
本発明で用いられる有機繊維には、例えば、ポリエチレン繊維、ポリエステル繊維、ナイロン繊維、芳香族ポリアミド繊維などの合成繊維、ケナフ繊維、クワラ繊維、ラミー繊維、さとうきび繊維、竹繊維、麻繊維などの植物繊維が好適に用いられる。
【０００９】
有機繊維は、水溶性バインダーで収束されていても良い。本発明で用いられる水溶性バインダーとしては、膠、ポリビニルアルコール、澱粉等が挙げられる。また、水溶性バインダーは、酸変性ポリオレフィン樹脂、パラフィンワックス等の潤滑剤を含有しても良い。
【００１０】
有機繊維とポリオレフィン樹脂との濡れ性や接着性等を改良するために、水溶性バインダーに表面処理剤を配合しても良い。表面処理剤としては、例えば、シラン系カップリング剤、チタネート系カップリング剤、アルミニウム系カップリング剤、クロム系カップリング剤、ジルコニウム系カップリング剤、ボラン系カップリング剤等が挙げられ、好ましくはシラン系カップリング剤またはチタネート系カップリング剤であり、より好ましくはシラン系カップリング剤である。
【００１１】
前記のシラン系カップリング剤としては、例えば、トリエトキシシラン、ビニルトリス（β−メトキシエトキシ）シラン、γ−メタクリロキシプロピルトリメトキシシラン、γ−グリシドキシプロピルトリメトキシシラン、β−（３，４−エポキシシクロヘキシル）エチルトリメトキシシラン、Ｎ−β−（アミノエチル）−γ−アミノプロピルトリメトキシシラン、Ｎ−β−（アミノエチル）−γ−アミノプロピルメチルジメトキシシラン、γ−アミノプロピルトリエトキシシラン、Ｎ−フェニル−γ−アミノプロピルトリメトキシシラン、γ−メルカプトプロピルトリメトキシシラン、γ−クロロプロピルトリメトキシシラン等が挙げられ、好ましくはγ−アミノプロピルトリエトキシシラン、Ｎ−β−（アミノエチル）−γ−アミノプロピルトリメトキシシラン等のアミノシラン類である。
【００１２】
有機繊維を前記の水溶性バインダーで収束する方法としては、例えば、水溶液法、スプレー法等が挙げられる。
【００１３】
〔ポリオレフィン樹脂〕
本発明で用いられるポリオレフィン樹脂としては、ポリプロピレン樹脂、ポリエチレン樹脂、炭素数４以上のα−オレフィンを主な成分とするα−オレフィン樹脂、不飽和カルボン酸およびその誘導体からなる群から選ばれる少なくとも１種の化合物で変性された変性ポリオレフィン樹脂等が挙げられる。ポリオレフィン樹脂として好ましくは、ポリプロピレン樹脂である。これらのポリオレフィン樹脂を単独で用いても良く、２種以上を併用しても良い。
【００１４】
ポリプロピレン樹脂としては、例えば、プロピレン単独重合体、プロピレン−エチレンランダム共重合体、プロピレン−α−オレフィンランダム共重合体、プロピレン−エチレン−α−オレフィンランダム共重合体，プロピレンを単独重合した後にエチレンとプロピレンを共重合して得られるプロピレンブロック共重合体等が挙げられる。
【００１５】
ポリエチレン樹脂としては、例えば、エチレン単独重合体、エチレン−プロピレンランダム共重合体、エチレン−α−オレフィンランダム共重合体等が挙げられる。
【００１６】
炭素数４以上のα−オレフィンを主な成分とするα−オレフィン樹脂としては、例えば、α−オレフィン−プロピレンランダム共重合体、α−オレフィン−エチレンランダム共重合体等が挙げられる。
【００１７】
ポリオレフィン樹脂に用いられる炭素数４以上のα−オレフィンとしては、例えば、１−ブテン、１−ペンテン、１−ヘキセン、２−メチル−１−プロペン、２−メチル−１−ブテン、３−メチル−１−ブテン、１−ヘキセン、２−エチル−１−ブテン、２，３−ジメチル−１−ブテン、２−メチル−１−ペンテン、３−メチル−１−ペンテン、４−メチル−１−ペンテン、３，３−ジメチル−１−ブテン、１−ヘプテン、メチル−１−ヘキセン、ジメチル−１−ペンテン、エチル−１−ペンテン、トリメチル−１−ブテン、メチルエチル−１−ブテン、１−オクテン、メチル−１−ペンテン、エチル−１−ヘキセン、ジメチル−１−ヘキセン、プロピル−１−ヘプテン、メチルエチル−１−ヘプテン、トリメチル−１−ペンテン、プロピル−１−ペンテン、ジエチル−１−ブテン、１−ノネン、１−デセン、１−ウンデセン、１−ドデセン等が挙げられる。好ましくは、１−ブテン、１−ペンテン、１−ヘキセン、１−オクテンである。
【００１８】
不飽和カルボン酸およびその誘導体からなる群から選ばれる少なくとも１種の化合物で変性された変性ポリオレフィン樹脂としては、次の（Ｃ−ａ）〜（Ｃ−ｄ）の変性ポリオレフィン樹脂が挙げられる。これらの変性ポリオレフィン樹脂を単独で用いても良く、２種以上を併用しても良い。
（Ｃ−ａ）オレフィンの単独重合体に、不飽和カルボン酸およびその誘導体からなる群から選ばれる少なくとも１種の化合物をグラフト重合して得られる変性ポリオレフィン樹脂。
（Ｃ−ｂ）二種以上のオレフィンをランダム共重合して得られるランダム共重合体に、不飽和カルボン酸およびその誘導体からなる群から選ばれる少なくとも１種の化合物をグラフト重合して得られる変性ポリオレフィン樹脂。
（Ｃ−ｃ）オレフィンを単独重合した後に２種以上のオレフィンを共重合して得られるブロック共重合体に、不飽和カルボン酸およびその誘導体からなる群から選ばれる少なくとも１種の化合物をグラフト重合して得られる変性ポリオレフィン樹脂。
（Ｃ−ｄ）少なくとも１種のオレフィンと、不飽和カルボン酸およびその誘導体からなる群から選ばれる少なくとも１種の化合物を共重合して得られる変性ポリオレフィン樹脂。
【００１９】
変性ポリオレフィン樹脂の製造方法としては、溶液法、バルク法、溶融混練法等の方法が挙げられる。また、これらの２種以上の方法を組み合わせた製造方法であっても良い。
【００２０】
溶液法、バルク法、溶融混練法等の方法としては、例えば、“実用  ポリマーアロイ設計”（井出文雄著、工業調査会（１９９６年発行））、Ｐｒｏｇ．Ｐｏｌｙｍ．Ｓｃｉ．，２４，８１−１４２（１９９９）、特開２００２−３０８９４７号公報、特開２００４−２９２５８１号公報、特開２００４−２１７７５３号公報、特開２００４−２１７７５４号公報等に記載されている方法が挙げられる。
【００２１】
変性ポリオレフィン樹脂としては、市販されている変性ポリオレフィン樹脂を用いても良く、例えば、商品名モディパー（日本油脂（株）製）、商品名ブレンマーＣＰ（日本油脂（株）製）、商品名ボンドファースト（住友化学（株）製）、商品名ボンダイン（住友化学（株）製）、商品名レクスパール（日本ポリエチレン（株）製）、商品名アドマー（三井化学（株）製）、商品名モディックＡＰ（三菱化学（株）製）、商品名ポリボンド（クロンプトン（株）製）、商品名ユーメックス（三洋化成（株）製）等が挙げられる。
【００２２】
変性ポリオレフィン樹脂に用いられる不飽和カルボン酸としては、例えば、マレイン酸、フマル酸、イタコン酸、アクリル酸、メタクリル酸等が挙げられる。
【００２３】
また、不飽和カルボン酸の誘導体としては、前記の不飽和カルボン酸の酸無水物、エステル化合物、アミド化合物、イミド化合物、金属塩等が挙げられ、その具体例としては、無水マレイン酸、無水イタコン酸、アクリル酸メチル、アクリル酸エチル、アクリル酸ブチル、アクリル酸グリシジル、メタクリル酸メチル、メタクリル酸エチル、メタクリル酸ブチル、メタクリル酸グリシジル、メタクリル酸２−ヒドロキシエチル、マレイン酸モノエチルエステル、マレイン酸ジエチルエステル、フマル酸モノメチルエステル、フマル酸ジメチルエステル、アクリルアミド、メタクリルアミド、マレイン酸モノアミド、マレイン酸ジアミド、フマル酸モノアミド、マレイミド、Ｎ−ブチルマレイミド、メタクリル酸ナトリウム等が挙げられる。
また、クエン酸やリンゴ酸のように、ポリオレフィンにグラフトする工程で脱水して不飽和カルボン酸を生じるものを用いても良い。
【００２４】
不飽和カルボン酸およびその誘導体からなる群から選ばれる少なくとも１種の化合物として、好ましくはアクリル酸、無水マレイン酸、メタクリル酸２−ヒドロキシエチル、メタクリル酸グリシジルである。
【００２５】
ポリオレフィン樹脂の製造方法としては、溶液重合法、スラリー重合法、バルク重合法、気相重合法等によって製造する方法が挙げられる。また、これらの重合法を単独で用いる方法であっても良く、２種以上を組み合わせた方法であっても良い。
【００２６】
ポリオレフィン樹脂の製造方法としては、例えば、“新ポリマー製造プロセス”（佐伯康治編集、工業調査会（１９９４年発行））、特開平４−３２３２０７号公報、特開昭６１−２８７９１７号公報等に記載されている重合法が挙げられる。
【００２７】
ポリオレフィン樹脂の製造に用いられる触媒としては、マルチサイト触媒やシングルサイト触媒が挙げられる。マルチサイト触媒として、好ましくは、チタン原子、マグネシウム原子およびハロゲン原子を含有する固体触媒成分を用いて得られる触媒が挙げられ、また、シングルサイト触媒として、好ましくは、メタロセン触媒が挙げられる。
本発明で用いられるポリオレフィン樹脂がポリプロピレン樹脂の場合、ポリプロピレン樹脂の製造方法に用いられる好ましい触媒として、上記のチタン原子、マグネシウム原子およびハロゲン原子を含有する固体触媒成分を用いて得られる触媒が挙げられる。
【００２８】
本発明の有機繊維含有ポリオレフィン樹脂複合体の製造方法では、ポリオレフィン樹脂はポリオレフィン樹脂パウダーであることが好ましい。ポリオレフィン樹脂パウダーであると、一般的に用いられる樹脂ペレットと比べて比重が小さいため、有機繊維とより均一に混合され、ポリオレフィン樹脂と有機繊維がより分離しにくく、混合設備から成形加工設備への輸送において有利である。
ここで、ポリオレフィン樹脂パウダーとは、ＪＩＳ  Ｚ８８０１に規定された目開き１．７ｍｍの篩を通過するポリオレフィン樹脂パウダーである。
【００２９】
本発明の有機繊維含有ポリオレフィン樹脂複合体は、ステアリン酸カルシウムなどの中和剤、チバスペシャルティケミカルズ社製  ＩＲＧＡＮＯＸ１０１０に代表されるフェノール系酸化防止剤、チバスペシャルティケミカルズ社製  ＩＲＧＡＦＯＳ１６８に代表される燐系酸化防止剤や、造核剤、タルクなどを含有してもよい。
【００３０】
〔有機繊維含有ポリオレフィン樹脂複合体の製造方法〕
有機繊維含有ポリオレフィン樹脂複合体は、有機繊維を水に加え、有機繊維が開繊するまで水中で有機繊維を攪拌し、有機繊維が開繊した後、ポリオレフィン樹脂を加えて更に攪拌し、乾燥して製造する。
【００３１】
上記製造方法において、攪拌は、通常、ミキサー中で行う。水の量は、ミキサー容量の約半分とすることが好ましい。また、有機繊維とポリオレフィン樹脂の合計重量は、水１００重量部に対し、５０重量部以下とすることが好ましい。
【００３２】
本願の有機繊維含有ポリオレフィン樹脂複合体に含有される有機繊維の含有量は、１〜５０重量％であることが好ましく、１０〜４０重量％であることがより好ましい（但し、有機繊維とポリオレフィン樹脂の合計重量を１００重量％とする）。
【００３３】
本発明の有機繊維含有ポリオレフィン樹脂複合体は、有機繊維とポリオレフィン樹脂をより分離しにくくするために、有機繊維と糖類を水に加え、有機繊維が開繊するまで水中で有機繊維を攪拌し、有機繊維が開繊した後、ポリオレフィン樹脂を加えて更に攪拌し、乾燥して製造することが好ましい。このとき、加える糖類の量は、水の重量を１００重量部とするときに、１〜４０重量部であることが好ましい。
【００３４】
糖類は、下記の化合物群Ｓから選ばれる少なくとも１種の化合物である。
化合物群Ｓ：一般式ＣnＨn+2（ＯＨ）nで表される化合物（式中、ｎは４以上の整数を表す。）、下記の式（１）で表されるアルコキシ体、下記の式（２）で表される化合物、トレハロース、スクロース、ラクトース、マルトース、メレチトース、スタキオース、カードラン、グリコーゲン、グルコース及びフルクトースからなる化合物群。
アルコキシ体は、下記の式（１）で表される化合物に含まれる少なくとも１個の水酸基の水素原子が炭素数１〜１２のアルキル基に置換された化合物であり、該式（１）で表される化合物は、分子内にアルデヒド基又はケトン基１個とｍ−１個の水酸基とを有する化合物である。
ＣｍＨ２ｍＯｍ                  （１）
〔式中、ｍは３以上の整数を表す。〕
2014005392.tif 000002
（２）
〔式中、ｐは２以上の整数を表す。〕
【００３５】
一般式ＣnＨn+2（ＯＨ）nで表される化合物（以下、「化合物（Ｓ１）」と記載する。）の一般式中のｎは、４以上の整数を表す。ｎは、好ましくは５〜８の整数であり、より好ましくは６である。
【００３６】
化合物Ｓ１としては、炭素数４以上の糖アルコールがあげられる。例えば、ｎ＝４の糖アルコールとして、エリトリトール、トレイトール；ｎ＝５の糖アルコールとして、アドニトール、アラビニトール、キシリトール；ｎ＝６の糖アルコールとして、アリトール、タリトール、ソルビトール、マンニトール、イジトール、ガラクチトール；ｎ＝７の糖アルコールとして、ボレミトール、ペルセイトール；ｎ＝８の糖アルコールとして、オクチトールをあげることができる。
【００３７】
化合物Ｓ１は、Ｄ体またはＬ体であってもよく、Ｄ体とＬ体の混合物であってもよい。また、光学活性であってもよく、光学不活性であってもよい。
【００３８】
化合物Ｓ１として、好ましくは、炭素数６の糖アルコールである。
【００３９】
アルコキシ体とは、下記の式（１）で表される化合物（以下、「化合物（Ｓ２）」と記載する。）に含まれる少なくとも１個の水酸基の水素原子が炭素数１〜１２のアルキル基に置換された化合物であり、該化合物（Ｓ２）は、分子内にアルデヒド基又はケトン基１個とｍ−１個の水酸基とを有する化合物である。
ＣｍＨ２ｍＯｍ                  （１）
（式中、ｍは３以上の整数を表す。）
【００４０】
化合物（Ｓ２）のｍは、３以上の整数であり、好ましくは、３〜６０であり、より好ましくは６又は１２である。
【００４１】
化合物（Ｓ２）は、分子内にアルデヒド基又はケトン基を１個有している。また、化合物（Ｓ２）はｍ−１個の水酸基を有する。
【００４２】
化合物（Ｓ２）としては、単糖が好ましく、具体的には、例えば、グリセロース、エリトロース、トレオース、リボース、リキソース、キシロース、アラビノース、アルドヘキソース、アロース、タロース、グロース、グルコース、アルトロース、マンノース、ガラクトース、イドース、オクトースなどのアルデヒド基を有する単糖、ケトトリオース、ジヒドロキシアセトン、ケトテトロース、エリトルロース、ケトペントース、キシルロース、リブロース、ケトヘキソース、プシコース、フルクトース、ソルボース、タガトースなどのケトン基を有する単糖などがあげられる。
【００４３】
化合物（Ｓ２）としては、Ｄ体、Ｌ体などの光学活性体であっても、ＤＬ体などの光学的に不活性なものであってもよい。
化合物（Ｓ２）としては、中でも、アロース、タロース、グロース、グルコース、アルトロース、マンノース、ガラクトース、イドース、プシコース、フルクトース、ソルボース、タガトースなどの六炭糖が好ましく、とりわけグルコースが好ましい。
【００４４】
アルコキシ体は、化合物（Ｓ２）に含まれる少なくとも１つの水酸基の水素原子が炭素数１〜１２のアルキル基に置換された化合物である。アルコキシ体には少なくとも１つの水酸基を有するものが好ましい。特に好ましくは、化合物（Ｓ２）に含まれる水酸基の１つの水素原子がアルキル基に置換され、かつ、他の基は水酸基のままであるアルコキシ体である。
前記アルキル基の炭素数は１〜１２であり、好ましくは、１又は２であり、より好ましくは１である。
【００４５】
好ましいアルコキシ体としては、例えば、式（２−１）（式中、Ｒ４１は、炭素数１〜１２、好ましくは炭素数５〜１２のアルキル基を表す。）で表される化合物等をあげることができる。
2014005392.tif 000003
（２−１）
【００４６】
式（２−１）で表される化合物としては、例えば、メチル  α−Ｄ−グルコピラノシド、メチル  β−Ｄ−グルコピラノシド、エチル  α−Ｄ−グルコピラノシド、エチル  β−Ｄ−グルコピラノシド、ｎ-プロピル  α−Ｄ−グルコピラノシド、ｎ-プロピル  β−Ｄ−グルコピラノシド、ｎ-ブチル  α−Ｄ−グルコピラノシド、ｎ-ブチル  β−Ｄ−グルコピラノシド、ｎ-ペンチル  α−Ｄ−グルコピラノシド、ｎ-ペンチル  β−Ｄ−グルコピラノシド、ｎ-ヘキシル  α−Ｄ−グルコピラノシド、ｎ-ヘキシル  β−Ｄ−グルコピラノシド、ｎ-ヘプチル  α−Ｄ−グルコピラノシド、ｎ-ヘプチル  β−Ｄ−グルコピラノシド、ｎ-オクチル  α−Ｄ−グルコピラノシド、ｎ-オクチル  β−Ｄ−グルコピラノシド、ｎ-ノニル  α−Ｄ−グルコピラノシド、ｎ-ノニル  β−Ｄ−グルコピラノシド、ｎ-デシル  α−Ｄ−グルコピラノシド、ｎ-デシル  β−Ｄ−グルコピラノシド、ｎ-ウンデシル  α−Ｄ−グルコピラノシド、ｎ-ウンデシル  β−Ｄ−グルコピラノシド、ｎ-ドデシル  α−Ｄ−グルコピラノシド、ｎ-ドデシル  β−Ｄ−グルコピラノシド等があげられる。
【００４７】
アルコキシ体の製造方法としては、例えば、新実験化学講座14 有機化合物の合成と反応Ｖ (丸善株式会社、昭和53年7月20日発行) 2426頁の記載に準じて、化合物（Ｓ２）のアルキルアルコール溶液を−１０℃〜室温下で塩化水素ガスを流通させる方法、例えば、化合物（Ｓ２）、アルキルアルコール及び塩酸の混合溶液を加熱還流させて製造する方法などがあげられる。
また、メチル  α−Ｄ−グルコピラノシド、ｎ-オクチル  β−Ｄ−グルコピラノシドなどは、東京化成品工業（株）から入手することができる。
【００４８】
下記の式（２）で表される化合物（以下、「化合物（Ｓ３）」と記載する。）について、式（２）中、ｐは２以上の整数を表し、好ましくは、２〜６の整数を表し、より好ましくは、５を表す。
2014005392.tif 000004
（２）
〔式中、ｐは２以上の整数を表す。〕
【００４９】
化合物（Ｓ３）としては、例えば、１，２，３−トリヒドロキシシクロプロパン、１，２，３，４−テトラヒドロキシシクロペンタン、１，２，３，４，５−ペンタヒドロキシシクロぺンタン、１，２，３，４，５，６−ヘキサヒドロキシシクロヘキサン、１，２，３，４，５，６，７−ヘプタヒドロキシシクロヘプタン、１，２，３，４，５，６，７，８−オクタヒドロキシシクロオクタンなどがあげられる。
【００５０】
好ましくは、ｍｙｏ−イノシトール、ｅｐｉ−イノシトール、ａｌｌｏ−イノシトール、ｍｕｃｏ−イノシトール、ｎｅｏ−イノシトール、ｃｈｉｒｏ−イノシトール、ｓｃｙｌｌｏ−イノシトールなどの１，２，３，４，５，６−ヘキサヒドロキシシクロヘキサンがあげられ、特に、下記式で表されるｍｙｏ−イノシトール及びｓｃｙｌｌｏ−イノシトールが好ましい。
2014005392.tif 000005
【実施例】
【００５１】
以下、実施例および比較例によって、本発明を説明する。実施例または比較例で、以下に示した有機繊維および樹脂を用いた。
（１）有機繊維
ダイニーマ  １．２Ｔ  ６−１０ＳＰ３
東洋紡績株式会社製  超高分子量ポリエチレン繊維  繊維長６ｍｍ
【００５２】
（２）ポリオレフィン樹脂パウダー
プロピレン単独重合体パウダー（メルトフローレート（ＭＦＲ）：６ｇ／１０分）
このパウダーは、ＪＩＳ  Ｚ８８０１−１に規定された目開き１．７ｍｍの篩を通過した。プロピレン単独重合体パウダーのメルトフローレートは、ＪＩＳ  Ｋ７２１０に従い、温度２３０℃、荷重２１．１８Ｎの条件で測定した。
【００５３】
（３）糖類
白砂糖  日新製糖株式会社製
【００５４】
［分級率の測定方法］
得られた複合体を、ＪＩＳ  Ｚ８８０１に規定された目開き１．７ｍｍの篩の上に静かに投入し、３０秒間、手で激しく振とうさせて、篩を通過した重量を計測し、下記算出式を用いて、分級率を求めた。分級率が小さいほど、ポリオレフィン樹脂と有機繊維が均一に混合され、ポリオレフィン樹脂と有機繊維が分離することなく複合化された状態にあることを示す。
分級率（％）  ＝  （Ｘ／Ｙ）×１００
Ｘ：篩通過重量（ｇ）
Ｙ：複合体の原料として用いたポリオレフィン樹脂パウダーの重量（ｇ）
【００５５】
［実施例１］
水５０００ｇと有機繊維５０ｇをミキサー（川田製作所製  スーパーミキサー  ＳＴ−Ｊ−２０  ミキサー容量  ２０リットル、攪拌羽根４枚）に投入し、回転数５５０ｒｐｍ、羽根先端の周速８．６ｍ／秒で、６０秒間、攪拌し、有機繊維を開繊した。
続いて、ミキサーにポリオレフィン樹脂パウダー４５０ｇを加え、更に６０秒間攪拌した。得られた混合物を、４０℃で８時間、真空乾燥して複合体（１）を得た。複合体（１）の分級率を測定し、表１に示した。
【００５６】
［実施例２］
水に替えて、水５０００ｇと白砂糖５０ｇとを含有する白砂糖水溶液（水の重量を１００重量部として、白砂糖１重量部）を用いたこと以外は、実施例１と同様にして複合体（２）を得た。複合体（２）の分級率を測定し、表１に示した。
【００５７】
［実施例３］
水に替えて、水５０００ｇと白砂糖２５０ｇとを含有する白砂糖水溶液（水の重量を１００重量部として、白砂糖５重量部）を用いたこと以外は、実施例１と同様にして複合体（３）を得た。複合体（３）の分級率を測定し、表１に示した。
【００５８】
［実施例４］
水に替えて、水５０００ｇと白砂糖５００ｇとを含有する白砂糖水溶液（水の重量を１００重量部として、白砂糖１０重量部）を用いたこと以外は、実施例１と同様にして複合体（４）を得た。複合体（４）の分級率を測定し、表１に示した。
【００５９】
［実施例５］
水に替えて、水５０００ｇと白砂糖１０００ｇとを含有する白砂糖水溶液（水の重量を１００重量部として、白砂糖２０重量部）を用いたこと以外は、実施例１と同様にして複合体（５）を得た。複合体（５）の分級率を測定し、表１に示した。
【００６０】
［実施例６］
水に替えて、水５０００ｇと白砂糖２０００ｇとを含有する白砂糖水溶液（水の重量を１００重量部として、白砂糖４０重量部）を用いたこと以外は、実施例１と同様にして複合体（６）を得た。複合体（６）の分級率を測定し、表２に示した。
【００６１】
［比較例１］
容量５リットルのポリエチレン袋内に、有機繊維５０ｇとポリオレフィン樹脂パウダー４５０ｇとを加え、手で６０秒間振とうさせて、混合した。得られた混合物を、４０℃で８時間、真空乾燥して複合体（７）を得た。複合体（７）の分級率を測定し、表２に示した。
【００６２】
【表１】
2014005392.tif 000006
【００６３】
【表２】
2014005392.tif 000007
【００６４】
以上、詳述したとおり、比較例１に比べ、実施例１〜６では、篩通過重量が少なく、分級率が低下し、ポリオレフィン樹脂と有機繊維とが分離しにくい複合体が得られた。本発明によって、簡便な方法にてポリオレフィン樹脂と有機繊維が均一に混合され、ポリオレフィンと有機繊維が分離することなく複合化された状態を維持できる有機繊維含有ポリオレフィン樹脂複合体を製造することができる。さらにこの複合体を用いて、均一なプレス成形体、押出成形体、射出成形体を得ることができる。